실시 예 4 - 1 에서 제조 한 CrOx - Ti 1 . 83 O 4 의 페놀 분해 능력 을 가 시광 영역 ( λ > 420 nm ) 에서 측정 하 였 다 . 광촉매 로 사용 된 물질 의 농도 는 0 . 5 g / L 이 었 고 , 페놀 의 농도 는 100 μ M 이 었 으며 , AO 7 의 pH 는 4 이 었 고 , 일반 실험실 공기 상태 에서 실시 하 였 다 . 그 결과 를 도 7 a 및 7 b 에 나타내 었 다 . 도 7 a 에서 각각 □ 는 Cr 2 O 3 를 , △ 는 시판 되 는 나노 크기 의 TiO 2 인 P - 25 ™( Degussa 사 , 독일 ) 를 , ○ 는 출발 물질 인 CsO 0 . 67 Ti 1 . 83 O 4 를 , ▲ 는 200 ℃ 에서 열처리 한 본 발명 의 CrOx - Ti 1 . 83 O 4 를 , ● 는 300 ℃ 에서 열처리 한 본 발명 의 CrOx - Ti 1 . 83 O 4 를 , ■ 는 400 ℃ 에서 열처리 한 본 발명 의 CrOx - Ti 1 . 83 O 4 를 의미 한다 .